(57)【要約】【課題】壁面に釘止めする際の釘止め性に優れ、さらには断熱性と軽量性に優れ、取り扱いが容易で易リサイクル性に優れる断熱材を提供する。【解決手段】非弾性捲縮短繊維と、該非弾性捲縮短繊維を構成するポリマーよりも４０℃以上低い融点を有するポリマーが、熱融着成分としてその表面に配された熱接着性複合短繊維とが重量比率で９０／１０〜１０／９０となるように混綿した後、該熱接着性複合短繊維同士が交差した状態で熱融着された固着点および該熱接着性複合短繊維と前記非弾性捲縮短繊維とが交差した状態で熱融着された固着点とが散在し、かつ前記非弾性捲縮短繊維と熱接着性複合短繊維とが繊維構造体の厚さ方向に配列してなる繊維構造体を得て、断熱材とする。【選択図】図１
0003147964.tif 000002
【実用新案登録請求の範囲】
【請求項１】
非弾性捲縮短繊維と、該非弾性捲縮短繊維を構成するポリマーよりも４０℃以上低い融点を有するポリマーが、熱融着成分としてその表面に配された熱接着性複合短繊維とが重量比率で９０／１０〜１０／９０となるように混綿され、該熱接着性複合短繊維同士が交差した状態で熱融着された固着点および該熱接着性複合短繊維と前記非弾性捲縮短繊維とが交差した状態で熱融着された固着点とが散在する繊維構造体を含む断熱材であって、
前記非弾性捲縮短繊維と熱接着性複合短繊維とが繊維構造体の厚さ方向に配列してなることを特徴とする断熱材。
【請求項２】
前記繊維構造体の平均密度が０．０１５〜０．２０ｇｒ／ｃｍ３の範囲内である、請求項１に記載の断熱材。
【請求項３】
前記繊維構造体の厚さが５〜２００ｍｍの範囲内である、請求項１または請求項２に記載の断熱材。
【請求項４】
断熱材が釘またはタッカーで壁材に固定された断熱材である、請求項１〜３のいずれかに記載の断熱材。
【請求項５】
断熱材が、家屋の天井、ビルデイングの天井、壁、床、カーペット、居住空間の仕切り面、および自動車内装材からなる群から選択されるいずれかの用途に用いられる断熱材である、請求項１〜４のいずれかに記載の断熱材。
【考案の詳細な説明】
【技術分野】
【０００１】
本考案は、壁面に釘止めする際の釘止め性に優れ、さらには断熱性と軽量性に優れ、取り扱いが容易で易リサイクル性に優れる断熱材に関する。
【背景技術】
【０００２】
従来、天井、壁、床、カーペット、居住空間の仕切り面、などの断熱材として、ガラスウールをニードルパンチした物や樹脂接着し袋詰めしたものが知られているが、取り扱い時、ちくちくしたり、廃棄の面で問題であった。また、発泡プラスチックによる成形製品もあるが、成形時に切れ易く、火災時に燃え易く、溶融落下する等の問題がある。
【０００３】
さらに、最近では、ポリエステル繊維を用いた断熱材が提案されている（例えば、特許文献１、特許文献２参照）。かかる断熱材は、一般に繊維ウエブを重ねあわせた後に熱処理したり、ニードルパンチしたものであるが、断熱材を壁面に釘止めする場合、釘に繊維が絡まり作業性が非常に悪いという問題があった。
【０００４】
【特許文献１】特開２００２−２２８０８６号公報
【特許文献２】国際公開第９９／４３９０３号パンフレット
【考案の開示】
【考案が解決しようとする課題】
【０００５】
本考案は、上記の背景に鑑みなされたものであり、壁面に釘止めする際の釘止め性に優れ、さらには断熱性と軽量性に優れ、取り扱いが容易で易リサイクル性に優れる断熱材を提供することにある。
【課題を解決するための手段】
【０００６】
本考案者らは、上記目的を達成するため鋭意検討した結果、非弾性捲縮短繊維と熱接着性複合短繊維とで構成された繊維構造体からなる断熱材において、繊維を厚み方向に配列させることにより、壁面に釘止めする際の釘止め性に優れた断熱材が得られることを見出し、さらに鋭意検討を重ねることにより本考案に想到した。
【０００７】
かくして、本考案によれば「非弾性捲縮短繊維と、該非弾性捲縮短繊維を構成するポリマーよりも４０℃以上低い融点を有するポリマーが、熱融着成分としてその表面に配された熱接着性複合短繊維とが重量比率で９０／１０〜１０／９０となるように混綿され、該熱接着性複合短繊維同士が交差した状態で熱融着された固着点および該熱接着性複合短繊維と前記非弾性捲縮短繊維とが交差した状態で熱融着された固着点とが散在する繊維構造体を含む断熱材であって、前記非弾性捲縮短繊維と熱接着性複合短繊維とが繊維構造体の厚さ方向に配列してなることを特徴とする断熱材。」が提供される。
【０００８】
その際、前記繊維構造体の平均密度が０．０１５〜０．２０ｇｒ／ｃｍ３の範囲内であることが好ましい。また、前記繊維構造体の厚さが５〜２００ｍｍの範囲内であることが好ましい。また、断熱材が釘またはタッカーで壁材に固定された断熱材であることが好ましい。また、断熱材が、家屋の天井、ビルデイングの天井、壁、床、カーペット、居住空間の仕切り面、および自動車内装材からなる群から選択されるいずれかの用途に用いられる断熱材であることが好ましい。
【考案の効果】
【０００９】
本考案によれば、壁面に釘止めする際の釘止め性に優れ、さらには断熱性と軽量性に優れ、取り扱いが容易で易リサイクル性に優れる断熱材が得られる。
【考案を実施するための最良の形態】
【００１０】
以下、本考案の実施の形態について詳細に説明する。本考案で使用する非弾性捲縮短繊維としては、綿、ウール等の天然繊維やカーボン繊維等の無機繊維、ナイロン、ポリエステル等の合成繊維等、さらには雑綿又は反毛とよばれるリサイクル繊維等も使用できる。なかでも、取り扱い性及びリサイクル性の点より合成繊維が好ましい。特に、ポリエチレンテレフタレート、ポリトリメチレンテレフタレート、ポリブチレンテレフタレート、ポリヘキサメチレンテレフタレート、ポリテトラメチレンテレフタレート、ポリ−１，４−ジメチルシクロヘキサンテレフタレート、ポリエチレンナフタレート、ポリピバロラクトン、ポリ乳酸（ＰＬＡ）、ステレオコンプレックスポリ乳酸、ポリオレフィン、またはこれらの共重合体からなる短繊維ないしそれら短繊維の混綿体、または上記ポリマー成分のうちの２種類以上からなる複合短繊維等を好ましく挙げることができる。かかるポリマー中には、着色剤、各種安定剤、紫外線吸収剤、増粘分岐剤、艶消し剤、その他各種の改良剤等も必要に応じて配合されていても良い。これら短繊維のうち、リサイクル性や繊維形成性等の観点からポリエチレンテレフタレートからなる短繊維が特に好ましい。
【００１１】
この場合の、捲縮付与方法としては、熱収縮率の異なるポリマーをサイドバイサイド型に張り合わせた複合繊維を用いてスパイラル状捲縮を付与、異方冷却によりスパイラル状捲縮を付与、捲縮数が３〜４０個／２．５４ｃｍ（好ましくは７〜１５個／２．５４ｃｍ）となるように通常の押し込みクリンパー方式による機械捲縮を付与など、種々の方法を用いればよいが、嵩高性、製造コスト等の面から機械捲縮を付与するのが最適である。
【００１２】
ここで、前記非弾性捲縮短繊維において、単繊維径が１０〜１００μｍの範囲内であることが好ましい。該単繊維径が１０μｍよりも小さいと充分な剛性が得られず取り扱いが難しくなるおそれがある。逆に該単繊維径１００μｍよりも大きいと外観の均一性が不十分となるおそれがある。ポリエチレンテレフタレートの場合、単糸繊度としては、１．３〜９０ｄｔｅｘの範囲内であることが好ましい。
【００１３】
前記非弾性捲縮短繊維の単繊維横断面形状は、通常の丸断面でもよいし、三角、四角、扁平、中空などの異型断面であってもよい。なお、単繊維横断面形状が異型の場合、前記単繊維径はその外接円の直径を使用するものとする。さらに、丸中空断面の場合は外径寸法を測定するものとする。
【００１４】
前記非弾性捲縮短繊維の繊維長としては３０〜１００ｍｍの範囲内であることが好ましい。該繊維長が３０ｍｍよりも小さいと充分な剛性が得られないおそれがある。逆に該繊維長が１００ｍｍよりも大きいと工程安定性が損われるおそれがある。
【００１５】
次に、熱接着性複合短繊維の熱融着（熱接着性）成分は、上記の非弾性捲縮短繊維を構成するポリマー成分より、４０℃以上低い融点を有することが肝要である。この温度が４０℃未満では接着が不十分となる上、腰のない取り扱いにくい繊維構造体となるおそれがある。また、熱処理温度の細かな制御が必要となり、生産性に劣るものとなる。
【００１６】
ここで、熱融着成分として配されるポリマーとしては、ポリウレタン系エラストマー、ポリエステル系エラストマー、非弾性ポリエステル系ポリマー及びその共重合物、ポリオレフィン系ポリマー及びその共重合物、ポリビニルアルコ−ル系ポリマー等を挙げることができ、ポリウレタン系エラストマーとしては、分子量が５００〜６０００程度の低融点ポリオール、例えばジヒドロキシポリエーテル、ジヒドロキシポリエステル、ジヒドロキシポリカーボネート、ジヒドロキシポリエステルアミド等と、分子量５００以下の有機ジイソシアネート、例えばｐ，ｐ’−ジフェニールメタンジイソシアネート、トリレンジイソシアネート、イソホロンジイソシアネート水素化ジフェニールメタンイソシアネート、キシリレンイソシアネート、２，６−ジイソシアネートメチルカプロエート、ヘキサメチレンジイソシアネート等と、分子量５００以下の鎖伸長剤、例えばグリコールアミノアルコールあるいはトリオールとの反応により得られるポリマーである。
【００１７】
これらのポリマーのうちで、特に好ましいのはポリオールとしてはポリテトラメチレングリコール、またはポリ−ε−カプロラクタムあるいはポリブチレンアジペートを用いたポリウレタンである。この場合の有機ジイソシアネートとしてはｐ，ｐ’−ビスヒドロキシエトキシベンゼンおよび１，４−ブタンジオールを挙げることができる。
【００１８】
また、ポリエステル系エラストマーとしては熱可塑性ポリエステルをハードセグメントとし、ポリ（アルキレンオキシド）グリコールをソフトセグメントとして共重合してなるポリエーテルエステル共重合体、より具体的にはテレフタル酸、イソフタル酸、フタル酸、ナフタレン−２，６−ジカルボン酸、ナフタレン−２，７−ジカルボン酸、ジフェニル−４，４’−ジカルボン酸、１，４−シクロヘキサンジカルボン酸等の脂環式ジカルボン酸、コハク酸、シュウ酸、アジピン酸、セバシン酸、ドデカンジ酸、ダイマー酸等の脂肪族ジカルボン酸またはこれらのエステル形成性誘導体などから選ばれたジカルボン酸の少なくとも１種と、１，４−ブタンジオール、エチレングリコールトリメチレングリコール、テトラメチレングリコール、ペンタメチレングリコール、ヘキサメチレングリコールネオペンチルグリコール、デカメチレングリコール等の脂肪族ジオールあるいは１，１−シクロヘキサンジメタノール、１，４−シクロヘキサンジメタノール、トリシクロデカンメタノール等の脂環式ジオール、またはこれらのエステル形成性誘導体などから選ばれたジオール成分の少なくとも１種、および平均分子量が約４００〜５０００程度のポリエチレングリコール、ポリ（１，２−および１，３−ポリプロピレンオキシド）グリコール、ポリ（テトラメチレンオキシド）グリコール、エチレンオキシドとプロピレンオキシドとの共重合体、エチレンオキシドとテトラヒドロフランとの共重合体等のポリ（アルキレンオキサイド）クリコールのうち少なくとも１種から構成される三元共重合体を挙げることができる。
【００１９】
特に、接着性や温度特性、強度の面からすればポリブチレン系テレフタレートをハード成分とし、ポリオキシブチレングリコールをソフトセグメントとするブロック共重合ポリエーテルエステルが好ましい。この場合、ハードセグメントを構成するポリエステル部分は、主たる酸成分がテレフタル酸、主たるジオール成分がブチレングリコール成分であるポリブチレンテレフタレートである。むろん、この酸成分の一部（通常３０モル％以下）は他のジカルボン酸成分やオキシカルボン酸成分で置換されていても良く、同様にグリコール成分の一部（通常３０モル％以下）はブチレングリコール成分以外のジオキシ成分で置換されていても良い。また、ソフトセグメントを構成するポリエーテル部分はブチレングリコール以外のジオキシ成分で置換されたポリエーテルであってよい。
【００２０】
共重合ポリエステル系ポリマーとしては、アジピン酸、セバシン酸などの脂肪族ジカルボン酸、フタル酸、イソフタル酸、ナフタレンジカルボン酸などの芳香族ジカルボン酸類および／またはヘキサヒドロテレフタル酸、ヘキサヒドロイソフタル酸などの脂環式ジカルボン酸類と、ジエチレングリコール、ポリエチレングリコール、プロピレングリコール、パラキシレングリコールなどの脂肪族や脂環式ジオール類とを所定数含有し、所望に応じてパラヒドロキシ安息香酸などのオキシ酸類を添加した共重合エステル等を挙げることができ、例えばテレフタル酸とエチレングリコールとにおいてイソフタル酸および１，６−ヘキサンジオールを添加共重合させたポリエステル等が使用できる。
【００２１】
また、ポリオレフィンポリマーとしては、例えば低密度ポリエチレン、高密度ポリエチレン、ポリプロピレン、さらにはそれらを変性した物等を挙げることができる。
上記の熱融着成分の中でも、共重合ポリエステル系ポリマーが特に好ましい。なお、上述のポリマー中には、各種安定剤、紫外線吸収剤、増粘分岐剤、艶消し剤、着色材その他各種の改良剤等も必要に応じて配合されていても良い。
【００２２】
熱接着性複合短繊維において、熱融着成分の相手側成分としては前記のような非弾性のポリエステルが好ましく例示される。その際、熱融着成分が、少なくとも１／２の表面積を占めるものが好ましい。重量割合は、熱融着成分と相手側成分が、複合比率で１０／９０〜７０／３０の範囲にあるのが適当である。熱接着性複合短繊維の形態としては、特に限定されないが、熱融着成分と相手側成分とが、サイドバイサイド、芯鞘型であるのが好ましく、より好ましくは芯鞘型である。この芯鞘型の熱接着性複合短繊維では、熱融着成分が鞘部となり、相手側成分が芯部となるが、この芯部は同心円状、または偏心状にあってもよい。
【００２３】
かかる熱接着性複合短繊維において、単繊維径としては１０〜７０μｍの範囲内であることが好ましい。単糸繊度としては、２〜４０ｄｔｅｘの範囲内であることが好ましい。かかる熱接着性複合短繊維は、繊維長が３〜１００ｍｍに裁断されていることが好ましい。
【００２４】
本考案においては、上記非弾性捲縮短繊維と熱接着性複合短繊維を混綿させ、加熱処理することにより、該熱接着性複合短繊維同士が交差した状態で熱融着された固着点及び該熱接着性複合短繊維と該非弾性捲縮短繊維とが交差した状態で熱融着された固着点とが散在してなる繊維構造体が形成される。
【００２５】
この際、非弾性捲縮短繊維と熱接着複合短繊維との重量比率は９０／１０〜１０／９０である必要がある。熱接着複合短繊維の比率がこの範囲より少ない場合は、固着点が極端に少なくなり、繊維構造体の腰がなく、且つ均一性が不十分で、表面の割れが発生し外観不良となる。一方、熱接着複合短繊維の比率がこの範囲より多い場合は、接着点が多くなり過ぎ、熱処理工程での取扱い性が低下する。
【００２６】
さらに、本考案の断熱材に含まれる繊維構造体において、前記熱接着性複合短繊維と前記非弾性捲縮短繊維とが繊維構造体の厚さ方向に配列していることが肝要である。ここで、「厚さ方向に配列している」とは、繊維構造体の厚さ方向に対して平行に配列されている繊維の総本数を（Ｔ）とし、繊維構造体の厚さ方向に対して垂直に配列されている繊維の総本数を（Ｗ）とするとき、Ｔ／Ｗが１．５以上であることである。また、本考案の断熱材を構成する繊維構造体の外気側表面が切断面である。その際、該繊維構造体において、外気側表面とは反対側の表面（内側表面）は、切断面であってもよいし切断面でなくてもよい。
【００２７】
従来の断熱材を構成する繊維が、繊維構造体の厚さ方向に対して垂直、すなわち面方向に配列されていたのに対し、本考案においては、構成繊維が繊維構造体の厚さ方向に対して平行に配列されていることで、厚み方向に繊維が配列しているため、釘やタッカーの針が用意に挿入可能となり天井等への固定が容易となる。さらには、断熱材を低密度としても、厚み方向の表面、裏面の繊維がつながっているため、容易に破断することなく、釘等を打ち込んだ場合もその箇所から裂けが発生しにくい。また、長さ方向に伸び縮みするため、隙間などへのセットも容易である。
【００２８】
このような繊維構造体を製造する方法には特に限定はなく、従来公知の方法を任意に採用すれば良いが、例えば非弾性捲縮短繊維と熱接着性複合短繊維とを混綿し、ローラーカードにより均一なウェッブとして紡出した後、特開２００７−０２５０４４号公報の図１に示すような熱処理機を用いて、ウェッブをアコーディオン状に折りたたみながら加熱処理し、熱融着による固着点を形成させる方法などが好ましく例示される。例えば特表２００２−５１６９３２号公報に示された装置（市販のものでは、例えばＳｔｒｕｔｏ社製Ｓｔｒｕｔｏ設備など）などを使用するとよい。
【００２９】
かくして得られた繊維構造体において、その厚さとしては制限はないが、５ｍｍ以上（好ましくは５〜２００ｍｍ、より好ましくは１０〜１００ｍｍであることが好ましい。厚さが該範囲内にあると断熱材としての効果が低下したり、天井等の空間に固定できなくなるおそれがある。また、繊維構造体の平均密度としては０．００５〜０．２０ｇｒ／ｃｍ３の範囲内であることが好ましい。
【００３０】
本考案の断熱材には、撥水加工、防炎加工、難燃加工、マイナスイオン発生加工、金属蒸着など公知の機能加工が付加されていてもさしつかえない。また、断熱材を重ね合わせた構造でもよいし、裏面に樹脂バッキング加工、さらには、形態安定性向上等のために裏面層に各種薄手の不織布シート、織編物、ウレタンフォーム、各種フィルム等を貼り合わせることも問題ない。さらに、熱反射のためにアルミ等の金属や、特殊ポリエステル等の高分子によるフィルムを貼り合せることも問題ない。特にフィルム状のものは、一般に引裂き強力が低いため、繊維構造体と貼り合せることで、取り扱い性および釘を打った場合も裂けにくくなる。
【００３１】
かくして得られた断熱材において、構成繊維が繊維構造体の厚さ方向に対して平行に配列されているので、壁面に釘止めする際の釘止め性に優れ、さらには断熱性と軽量性に優れ、取り扱いが容易で易リサイクル性に優れる。
【００３２】
本考案の断熱材は、家屋の天井、ビルデイングの天井、壁、床、カーペット、居住空間の仕切り面、自動車内装材などの用途に好適に使用される。
【実施例】
【００３３】
以下、実施例をあげて本考案を詳細に説明するが、本考案はこれらによって何ら限定されるものではない。
（１）融点
Ｄｕ Ｐｏｎｔ社製 熱示差分析計９９０型を使用し、昇温２０℃／分で測定し、融解ピークをもとめた。融解温度が明確に観測されない場合には、微量融点測定装置（柳本製作所製）を用い、ポリマーが軟化して流動を始めた温度（軟化点）を融点とする。なお、ｎ数５でその平均値を求めた。
（２）Ｔ／Ｗ
繊維構造体を厚さ方向に切断し、その断面において、厚さ方向に対して平行に配列されている、非弾性捲縮短繊維と熱接着性複合短繊維（図２において０°≦θ≦４５°）の総本数を（Ｔ）とし、繊維構造体の厚さ方向に対して垂直に配列されている非弾性捲縮短繊維と熱接着性複合短繊維（図２において４５°＜θ≦９０°）の総本数をＷとしてＴ／Ｗを算出した。なお、本数の測定は、任意の１０ヶ所について各々３０本の繊維を透過型光学顕微鏡で観察し、その数を数えた。
（３）厚さ、目付、密度
ＪＩＳ  Ｋ６４００により測定した。
（４）釘止め性
試験者が２インチの釘を使用し、断熱材を木製ボードに打ちつけた時の、かなづちの打ちつけ回数で評価した。
【００３４】
［実施例１］
融点が１１０℃の共重合ポリエステルを鞘成分に配し、融点が２５６℃のポリエチレンテレフタレートを芯成分に配した、単糸繊度４．４ｄｔｅｘ、繊維長５１ｍｍの芯鞘型熱接着性複合短繊維（芯成分：鞘成分が重量比で５０：５０、グレー色に着色）３０重量％と、機械捲縮（捲縮数９ケ／２．５４ｃｍ）を付与した、融点が２５６℃のポリエチレンテレフタレートからなる、単糸繊度６．６ｄｔｅｘ、繊維長５１ｍｍのポリエチレンテレフタレート短繊維（非弾性捲縮短繊維、）７０重量％とを用いてブレンド、カーデイング、クロスレイアー、カーデイングし、次いでＳｔｒｕｔｏ社製Ｓｔｒｕｔｏ設備（特表２００２−５１６９３２号公報に示された装置と同様のもの）を使用し、目付２５ｇ／ｍ２のウエブを駆動ローラ（表面速度２．５ｍ／分）により、温度が２００℃に設定された熱風サクション式熱処理機内へ押し込むことでアコーデオン状に折り畳み目付け９００ｇｒ／ｍ２、厚さ３０６ｍｍ、平均密度３０Ｋｇ／ｍ３の、図１に示すような繊維構造体（断熱材）を得た。該繊維構造体において、Ｔ／Ｗが１．５以上であり、熱接着性複合短繊維と非弾性捲縮短繊維とが繊維構造体の厚さ方向に配列していた。また、熱接着性複合短繊維の単繊維径は２１μｍ、非弾性捲縮短繊維の単繊維径は２６μｍであった。
次いで、該繊維構造体を用いて、釘と止め性を確認した所、３回の打ち付け回数で該繊維構造体を止める事ができた。
【００３５】
［比較例１］
実施例１において、カーデイングの後、Ｓｔｒｕｔｏ設備に供することなく、クロスレイヤーを使用し厚み方向にウエブを重ね合わせた後に、熱処理して目付け８８０ｇｒ／ｍ２、厚さ３０ｍｍの繊維構造体を得た。該繊維構造体において、Ｔ／Ｗが１．５未満であり、熱接着性複合短繊維と非弾性捲縮短繊維とが繊維構造体の厚さ方向に配列しているものではなかった。
次いで、該繊維構造体を用いて、釘止め性を確認した所、釘の先端に繊維がからまり、釘が前に進むことが難しく、１５回で該繊維構造体を止める事ができた。
【産業上の利用可能性】
【００３６】
本考案によれば、各種壁面にたいして釘止め性に優れ、さらに断熱性、軽量、取り扱い性が容易で易リサイクル性に優れる断熱材が提供され、その工業的価値は極めて大である。
【図面の簡単な説明】
【００３７】
【図１】本考案の断熱材の一例を模式的に示す図である。
【図２】Ｔ／Ｗの測定方法を説明するための模式図である。
【符号の説明】
【００３８】
１：熱接着性複合短繊維または非弾性捲縮短繊維
２：繊維構造体の厚さ方向
３：熱接着性複合短繊維または非弾性捲縮短繊維の配列方向
４：繊維構造体（断熱材）
【図１】
0003147964.tif 000003
【図２】
0003147964.tif 000004